СПОСОБ ИММОБИЛИЗАЦИИ ТВЕРДЫХ ОТХОДОВ ПИРОХИМИЧЕСКОЙ ПЕРЕРАБОТКИ ОТРАБОТАННОГО ЯДЕРНОГО ТОПЛИВА

2
2
3
2
3
2
2
2
Способ иммобилизации твердых отходов пирохимической переработки отработанного ядерного топлива, состоящих из хлоридов щелочных металлов и хлоридов продуктов деления, при котором последовательно выполняют операции смешивания отходов и компонентов керамической матрицы, формовки из них керамических заготовок и отжига заготовок, причем в качестве компонента матрицы используют бентонитовую глину, отличающийся тем, что доля продуктов деления в хлоридах не превышает 20 мас. %, доля хлоридов в заготовках составляет от 10 до 30 мас. %, доля бентонитовой глины в заготовках соответственно составляет от 90 до 70 мас. %, в состав бентонитовой глины входит не менее 60% монтмориллонита с содержанием элементов, мас. %: SiO - от 58 до 62, СаО - от 2 до 4, AlO -от 16 до 22, MgO - от 2 до 4, FeO - от 3 до 5, TiO - не менее 1, NaO - от 0,5 до 2, KO - от 1 до 2, операцию смешивания совмещают с измельчением компонентов матрицы путем их помола, формовку и отжиг заготовок проводят в реакторе горячего изостатического прессования в атмосфере инертного газа аргона при давлении от 50 до 100 атм, отжиг заготовок проводят в два этапа, первый из которых включает их нагревание со скоростью 10-20°С/мин до температуры 450-500°С и последующую выдержку при этой температуре в течение 2-4 ч, а второй этап включает их дальнейшее нагревание со скоростью 10-20°С/мин до температуры 800-1000°С и последующую выдержку при этой температуре в течение 10-20 ч.